【手続補正書】
【提出日】平成30年10月10日(2018.10.10)
【手続補正１】
【補正対象書類名】特許請求の範囲
【補正対象項目名】全文
【補正方法】変更
【補正の内容】
【特許請求の範囲】
【請求項１】
亜鉛陰極と、
ワイヤメッシュ集電体を備えた空気陽極と、を備えた、亜鉛−空気電池であって、
前記ワイヤメッシュ集電体は、
第１のピーク引張強度を有する第１のニッケル合金ワイヤを備えた経糸と、
ニッケルを含むワイヤを備え、第２のピーク引張強度を有する緯糸と、を備え、
前記第１のピーク引張強度は、前記第２のピーク引張強度以上である、亜鉛−空気電池。
【請求項２】
前記ニッケルを含むワイヤは、９９％超のニッケルを有する、請求項１に記載の亜鉛電池。
【請求項３】
前記第１のニッケル合金ワイヤは、少なくとも９０重量％のニッケルと１０重量％未満のアルミニウムとを含む、請求項１または２に記載の亜鉛電池。
【請求項４】
前記第１のニッケル合金ワイヤは、２０℃で約２×１０-7Ωｍから約５×１０-7Ωｍの抵抗率を有する、請求項１または２に記載の亜鉛電池。
【請求項５】
前記ニッケルを含むワイヤは、６０ｐｓｉより大きいピーク引張強度を有する、請求項１または２に記載の亜鉛電池。
【請求項６】
前記ワイヤメッシュのメッシュ数は、１インチ当たり約１６×１６ワイヤから１インチ当たり約６０×６０ワイヤであり、約０．１から約０．５のメッシュ密度を有する、請求項１または２に記載の亜鉛電池。
【請求項７】
前記ニッケルを含むワイヤは、第２のニッケル合金ワイヤである、請求項１または２に記載の亜鉛電池。
【請求項８】
前記経糸は、約１８０ｋｇｆ／ｍｍ2から約３５０ｋｇｆ／ｍｍ2の微小硬度を提示し、前記緯糸は、約９０ｋｇｆ／ｍｍ2から約１５０ｋｇｆ／ｍｍ2の微小硬度を提示する、請求項１または２に記載の亜鉛電池。
【請求項９】
前記第１のニッケル合金ワイヤは、１４０ＧＰａより大きいヤング率を有する、請求項１または２に記載の亜鉛電池。
【請求項１０】
亜鉛陰極と、
空気陽極と、
ワイヤメッシュ集電体と、を備えた、亜鉛−空気電池であって、
前記ワイヤメッシュ集電体は、
第１のニッケル合金を含むワイヤ経糸と、
第２のニッケル合金を含むワイヤ緯糸と、を備え、
前記第１及び第２のニッケル合金は、水性苛性電解質中で実質的に不溶性であり、
前記経糸は、約１８０ｋｇｆ／ｍｍ2から約３５０ｋｇｆ／ｍｍ2の微小硬度を提示し、前記緯糸は、約９０ｋｇｆ／ｍｍ2から約１５０ｋｇｆ／ｍｍ2の微小硬度を提示し、
前記メッシュに組み込む前の前記経糸のワイヤは、２０℃で約２×１０-7Ωｍから約５×１０-7Ωｍの抵抗率を提示し、
前記メッシュに組み込む前の前記経糸のワイヤは、１４０ｐｓｉより大きいピーク引張強度を提示し、かつ
前記メッシュに組み込む前の前記経糸のワイヤは、約１８０ＧＰａから約２４０ＧＰａのヤング率を提示する、亜鉛−空気電池。
【手続補正２】
【補正対象書類名】明細書
【補正対象項目名】０１４０
【補正方法】変更
【補正の内容】
【０１４０】
他の実施形態は、以下の特許請求項に示されている。
次に、本発明の好ましい態様を示す。
１．  亜鉛陰極と、
ワイヤメッシュ集電体を備えた空気陽極と、を備えた、亜鉛−空気電池であって、
前記ワイヤメッシュ集電体は、
第１のピーク引張強度を有する第１のニッケル合金ワイヤを備えた経糸と、
ニッケルを含むワイヤを備え、第２のピーク引張強度を有する緯糸と、を備え、
前記第１のピーク引張強度は、前記第２のピーク引張強度以上である、亜鉛−空気電池。
２．  前記ニッケルを含むワイヤは、９９％超のニッケルを有する、上記１に記載の亜鉛電池。
３．  前記ニッケルを含むワイヤは、９９．５％超のニッケルを有する、上記２に記載の亜鉛電池。
４．  前記第１のニッケル合金ワイヤは、少なくとも９０重量％のニッケルと１０重量％未満のアルミニウムとを含む、上記１〜３のいずれか１項に記載の亜鉛電池。
５．  前記第１のニッケル合金ワイヤは、２０℃で約２×１０−７Ωｍから約５×１０−７Ωｍの抵抗率を有する、上記１、２、または３に記載の亜鉛電池。
６．  前記第１のニッケル合金ワイヤは、１４０ｐｓｉより大きいピーク引張強度を有する、上記１〜３のいずれか１項に記載の亜鉛電池。
７．  前記ニッケルを含むワイヤは、６０ｐｓｉより大きいピーク引張強度を有する、上記１〜３のいずれか１項に記載の亜鉛電池。
８．  前記ワイヤメッシュのメッシュ数は、１インチ当たり約１６×１６ワイヤから１インチ当たり約６０×６０ワイヤである、上記１〜３のいずれか１項に記載の亜鉛電池。
９．  前記ニッケルを含むワイヤは、第２のニッケル合金ワイヤである、上記１〜３のいずれか１項に記載の亜鉛電池。
１０．  前記第２のニッケル合金ワイヤは、少なくとも９０重量％のニッケルと１０重量％未満のアルミニウムとを含む、上記９に記載の亜鉛電池。
１１．  前記第２のニッケル合金ワイヤは、２０℃で約２×１０−７Ωｍから約５×１０−７Ωｍの抵抗率を有する、上記９または１０に記載の亜鉛電池。
１２．  約０．１から約０．５のメッシュ密度を有する、上記１〜３のいずれか１項に記載の亜鉛電池。
１３．  前記経糸は、約１８０ｋｇｆ／ｍｍ2から約３５０ｋｇｆ／ｍｍ2の微小硬度を提示し、前記緯糸は、約約９０ｋｇｆ／ｍｍ2から約１５０ｋｇｆ／ｍｍ2の微小硬度を提示する、上記１〜３のいずれか１項に記載の亜鉛電池。
１４．  平四角織、綾四角織、平畳織、または綾畳織を含む織メッシュである、上記１〜３のいずれか１項に記載の亜鉛電池。
１５．  前記経糸のワイヤは、約１６０ｋｇｆ／ｍｍ2から約３５０ｋｇｆ／ｍｍ2の微小硬度を
提示する、上記１〜３のいずれか１項に記載の亜鉛電池。
１６．  前記第１のニッケル合金ワイヤは、１４０ＧＰａより大きいヤング率を有する、上記
１〜１５のいずれか１項に記載の亜鉛電池。
１７．  少なくとも９０重量％のニッケルと１０重量％未満のアルミニウムとを含むニッケル金
属合金を備えた、エキスパンドメタルメッシュ。
１８．  前記ニッケル金属合金は、約９３重量％から約９７重量％のニッケルと約３重量％から
約７重量％のアルミニウムとを含む、上記１７に記載のエキスパンドメタルメッシュ。
１９．  前記ニッケル金属合金はさらに、銅、鉄、マンガン、炭素、ケイ素、硫黄、及びチタン
のうちの少なくとも１つを含む、上記１７または１８に記載のエキスパンドメタルメッ
シュ。
２０．  前記ニッケル金属合金ワイヤは、２０℃で約２×１０−７Ωｍから約５×１０−７Ωｍ
の抵抗率を有する、上記１７、１８、または１９に記載のエキスパンドメタルメッシュ
。
２１．  亜鉛陰極と、
空気陽極と、
ワイヤメッシュ集電体と、を備えた、亜鉛−空気電池であって、
前記ワイヤメッシュ集電体は、
第１のニッケル合金を含むワイヤ経糸と、
第２のニッケル合金を含むワイヤ緯糸と、を備え、
前記第１及び第２のニッケル合金は、水性苛性電解質中で実質的に不溶性であり、
前記経糸は、約１８０ｋｇｆ／ｍｍ2から約３５０ｋｇｆ／ｍｍ2の微小硬度を提示し、前記緯糸は、約約９０ｋｇｆ／ｍｍ2から約１５０ｋｇｆ／ｍｍ2の微小硬度を提示し、
前記メッシュに組み込む前の前記経糸のワイヤは、２０℃で約２×１０-7Ωｍから約５×１０-7Ωｍの抵抗率を提示し、
前記メッシュに組み込む前の前記経糸のワイヤは、１４０ｐｓｉより大きいピーク引張強度を提示し、かつ
前記メッシュに組み込む前の前記経糸のワイヤは、約１８０ＧＰａから約２４０ＧＰａのヤング率を提示する、亜鉛−空気電池。
２２．  第１のピーク引張強度を有する第１のニッケル合金ワイヤを備えた経糸と、
ニッケルを含むワイヤを備え、第２のピーク引張強度を有する緯糸と、を備えた、ワイヤメッシュであって、
前記第１のピーク引張強度は、前記第２のピーク引張強度以上である、ワイヤメッシュ。
２３．  前記ニッケルを含むワイヤは、９９％超のニッケルを有する、上記２２に記載のワイ
ヤメッシュ。
２４．  前記ニッケルを含むワイヤは、９９．５％超のニッケルを有する、上記２２に記載の
ワイヤメッシュ。
２５．  前記第１のニッケル合金ワイヤは、少なくとも９０重量％のニッケルと１０重量％未満
のアルミニウムとを含む、上記２２、２３、または２４に記載のワイヤメッシュ。
２６．  前記第１のニッケル合金ワイヤは、約９３重量％から約９７重量％のニッケルと約３重量％から約７重量％のアルミニウムとを含む、上記２５に記載のワイヤメッシュ。
２７．  前記第１のニッケル合金ワイヤはさらに、銅、鉄、マンガン、炭素、ケイ素、硫黄、及びチタンのうちの少なくとも１つを含む、上記２２、２３、または２４に記載のワイヤメッシュ。
２８．  前記第１のニッケル合金ワイヤは、１４０ｐｓｉより大きいピーク引張強度を有する、上記２２〜２４のいずれか１項に記載のワイヤメッシュ。
２９．  前記第１のニッケル合金ワイヤは、１８０ｐｓｉより大きいピーク引張強度を有する、上記２２〜２４のいずれか１項に記載のワイヤメッシュ。
３０．  前記第１のニッケル合金ワイヤは、約１４０ｐｓｉから約２５０ｐｓｉのピーク引張強度を有する、上記２２〜２４のいずれか１項に記載のワイヤメッシュ。
３１．  前記ワイヤメッシュのメッシュ数は、１インチ当たり約１６×１６ワイヤから１インチ当たり約６０×６０ワイヤである、上記２２〜２４のいずれか１項に記載のワイヤメッシュ。
３２．  前記ニッケルを含むワイヤは、前記第１のニッケル合金ワイヤより大きい断面直径を有する、上記２２〜２４のいずれか１項に記載のワイヤメッシュ。
３３．  前記ニッケルを含むワイヤは、第２のニッケル合金ワイヤである、上記２２〜２４のいずれか１項に記載のワイヤメッシュ。
３４．  約０．１から約０．５のメッシュ密度を有する、上記２２〜２４のいずれか１項に記載のワイヤメッシュ。
３５．  平四角織、綾四角織、平畳織、または綾畳織を含む織メッシュである、上記２２〜２４のいずれか１項に記載のワイヤメッシュ。
３６．  前記第１のニッケル合金ワイヤは、１４０ＧＰａより大きいヤング率を有する、上記２２〜２４のいずれか１項に記載のワイヤメッシュ。